(57)【特許請求の範囲】
【請求項１】
下記化学式
【化１】
0005498797.tif 000003
（ただし、ｎ＝０．７）
で示されるエポキシ樹脂と３，３’ジアミノジフェニルスルフォンからなり、
組成物のミーゼス歪が０．２９５ないし０．３４５の範囲にあり、
組成物のアミン含有量（重量％）が２８％ないし５２％の範囲にあり、
前記アミンが前記３，３’ジアミノジフェニルスルフォンである組成物。
【請求項２】
２８％のアミン含有量（重量％）の組成物が、１：１の化学量論比のエポキシ樹脂と３，３’ジアミノジフェニルスルフォンとからなる、請求項１に記載の組成物。
【発明の詳細な説明】
【技術分野】
【０００１】
発明の背景
多種多様な複合構造が存在する。これらの複合構造の多くは、低い歪荷重、高い膨張荷重および低いミーゼス歪の数値を示す。ミーゼス歪の数値の低い複合材料は、例えば強度が低いこと、重量が大きいこと、および／またはその他の種類の問題を有していることによって、複合材料の性能を制限し得る。
【発明の概要】
【発明が解決しようとする課題】
【０００２】
先行技術の複合材料および／または方法の１つ以上に関連する１つ以上の問題を解決し得る、または軽減し得る複合材料および／またはそのような複合材料を作成する方法が必要である。
【課題を解決するための手段】
【０００３】
発明の概要
本発明の１つの態様において、組成物はＤＥＮ４３１物質と３３ＤＤＳ物質とを含む。該ＤＥＮ４３１物質はビスフェノールＦ系三官能ノボラックエポキシ樹脂を含み、該３３ＤＤＳ物質は３，３’ジアミノジフェニルスルフォンを含む。
【０００４】
本発明の別の態様において、組成物はＤＥＮ４３１物質をメタＢＡＰＳ物質と一緒に含む。該ＤＥＮ４３１物質はビスフェノールＦ系三官能ノボラックエポキシ樹脂を含み、該メタＢＡＰＳ物質は４，４’ビス（３−アミノフェノキシ）ジフェニルスルフォンを含む。
【０００５】
本発明のさらなる態様において、組成物はＴａｃｔｉｘ１２３物質と３３ＤＤＳ物質とを含む。該Ｔａｃｔｉｘ１２３物質はビスフェノールＡのジグリシジルエーテルを含み、該３３ＤＤＳ物質は３，３’ジアミノジフェニルスルフォンを含む。
【０００６】
本発明の別の態様において、組成物はＤＥＮ４３１物質をＡＰＢ１３３物質と一緒に含む。該ＤＥＮ４３１物質はビスフェノールＦ系三官能ノボラックエポキシ樹脂を含み、該ＡＰＢ１３３物質は１，３ビス（３−アミノフェノキシ）ベンゼンを含む。
【０００７】
本発明のさらに別の態様において、組成物はジグリシジルα，α’−ビス（４−ヒドロキシフェニル）−ｐ−ジイソプロピルベンゼン（ビスＭ）から成る物質をメタＢＡＰＳ物質と一緒に含む。該メタＢＡＰＳ物質は４，４’ビス（３−アミノフェノキシ）ジフェニルスルフォンを含む。
【０００８】
本発明のさらなる態様において、組成物は１，３ビス（４−アミノフェノキシ）−２，２ジメチルプロパンから成る物質をＴａｃｔｉｘ１２３物質と一緒に含む。該Ｔａｃｔｉｘ１２３物質はビスフェノールＡのジグリシジルエーテルを含む。
【０００９】
本発明のさらなる態様において、組成物は１，３ビス（３−アミノフェノキシ）−２，２ジメチルプロパンから成る物質をＴａｃｔｉｘ１２３物質と一緒に含む。該Ｔａｃｔｉｘ１２３物質はビスフェノールＡのジグリシジルエーテルを含む。
【００１０】
本発明の別の態様において、ミーゼス歪を高めるために、より高い歪荷重およびより低い膨張荷重を有するように設計された組成物が提供される。
【００１１】
本発明のさらに別の態様において、高いミーゼス歪を有する組成物を作成する方法が提供される。該方法は、歪荷重を高め膨張荷重を低めるためにアミンとエポキシとを組み合わせる工程を含む。
【００１２】
本発明のこれらおよび他の特徴、態様、利点は、以下の図面、説明および請求項を参照することによって、より良く理解されよう。
【図面の簡単な説明】
【００１３】
【図１】図１は、立方体の透視図を描くものであり、力を加えた際の立方体の体積膨張を示す。
【図２】図２は、偏った歪（ｂｉａｓｅｄ  ｓｔｒａｉｎ）を加えた際の図１の立方体の透視図を描くものである。
【図３】図３は、一連のジグリシジルエポキシのミーゼス歪を示す表を描くものであり、本発明の理論の１つを実証している。
【発明を実施するための形態】
【００１４】
発明の詳細な説明
以下の詳細な説明は、本発明を実施するために現在考えられているいくつかの最良の形態に関するものである。本発明の範囲は添付の請求項によって最も十分に定義されるため、この説明は限定的な意味に解釈すべきではなく、本発明の一般原則を例示することのみを目的としてなされたものである。
【００１５】
ミーゼス歪の関係で示した場合に、改善された（すなわち、高い）歪変形および／または減少した（すなわち、低い）膨張荷重を有する複合ポリマーマトリックスは、ミーゼス歪を高め、複合材料の強化された機械特性を提供することがわかっている。本発明は、新規な組成物および該組成物の調製方法を提供する。該方法は、該組成物中のミーゼス歪を高めるために、高い歪変形および／または低い膨張荷重を提供する。
【００１６】
物体の変形は、２つの種類、すなわち膨張もしくは体積膨張と歪とに分けられる。その機序は、均一な状態の応力の下で物体内に生じる弾性過程および塑性過程に相当する。物理系に加えられて体積変化をもたらす力は、弾性であるといわれ、フックの法則を用いて十分に説明されている。図１に示す体積膨張は、分子間の凝集力の局所的消失と密度の減少との結果である。変位が小さければ、加えられた力が解放されたときに、線形復元力や凝集力がその作用を逆転させる。問題の凝集力は、温度に伴う熱収縮の原因でもあり、ポリマーが冷却される際に分子振動の振幅が減少することの直接的な結果である。凝集力は、分子間の引力エネルギーや分離距離をファンデルワールス力や最近接斥力へと関連づけるポテンシャル関数を使用して説明することができる。
【００１７】
巨視的レベルでは、弾性的に変形する等方体は、以下の関係に従って膨張する：εν＝Ｊ１＋Ｊ２＋Ｊ３（式中、Ｊ１＝ε１＋ε２＋ε３、Ｊ２＝ε１ε２＋ε２ε３＋ε３ε１、Ｊ３＝ε１ε２ε３であり、ε１、ε２、ε３は主歪である）。体積変化は、体積変化の９８％超にあたる第１不変量である歪Ｊ１によって概算することができる。
【００１８】
臨界体積膨張力（ｃｒｉｔｉｃａｌ  ｖｏｌｕｍｅ  ｅｘｐａｎｓｉｏｎ  ｃａｐａｃｉｔｙ）は、ポリマーがそのガラス温度から冷却される際に経る収縮の量と数値的に等しい。熱エネルギーの減少および平衡分子間距離の減少に直接的に関連づけられる熱収縮は、機械的荷重または熱負荷の下で最大の弾性膨張の可能性を示す。
【００１９】
加えられた力に対する材料の歪または偏差応答を、歪の偏り（ｓｔｒａｉｎ  ｂｉａｓ
）に応答したポリマー鎖の特定の体積、すなわちセグメントの突然のせん断変形または協調運動であるとみなすことは、合理的である。図２に例示する歪んだ立方体は、歪み過程を簡単に描いたものである。
【００２０】
ミーゼス歪は、以下の等式を用いて決定することができ、代入する数量は３つの主歪である：
【００２１】
【数１】
0005498797.tif 000002
【００２２】
複合材料内のポリマーには、その流れる能力を大きく制限する力が加えられることがあり得、そのような場合は頻繁にある。主歪の方向に対して約３０°を超える繊維配向が加える制約により、ダイラタンシー（ｄｉｌａｔａｔｉｏｎａｌ）臨界変形が生じる。全面歪の方向に対して約２５°よりも小さい角度差を伴う薄板配向は、膨張の臨界挙動から歪の臨界挙動へと移行する。
【００２３】
変形挙動の構成成分の理解を深めることによって、我々は、複合材料の独特の特性を利用することができる構造を設計することができた。分析および試験による確認によって、マトリックスの膨張よりも歪に好都合である機械的荷重が、複合構造に特異的な性能を可能にすることが示された。しかしながら、特定の構成成分の極限強度によって、最大の成果の達成は制限され得る。例えば、我々の試験によると、今日使用されている熱硬化性樹脂のマトリックス臨界歪能力が低いことによって、繊維の性能が制限されることが示されている。我々の強度臨界構造の研究では、本発明の設計および構成アプローチと、マトリックス歪が主体の設計アプローチとの比較を行った。我々は、民間輸送カテゴリーの翼と胴体とを研究した。高いミーゼス歪能力を有する複合材料によって提供される軽量化の可能性は、胴体構造については約１５％、翼構造については約３０％であり得る。
【００２４】
コンピュータ・シミュレーションと実験的配合物との組み合わせを使用して、既存の市販の材料の多くに関してミーゼス歪の増大を示す数々のエポキシ−アミン配合物が確認された。この配合物の方法は、特定の重要な分子形状を含む化学構造を選択することによってミーゼス歪を高めようと試みるもので、製品の取り扱いが可能な製品形態という制約の範囲内で使用量を最大化した。選択される特定のアミン構造は、系の全体的な歪に実質的に寄与する有機部分を有する。これらのアミン構造は、その交互の固いフェニル環と回転するｓｐ３結合の混成中心、例えばエーテル、メチレン、イソプロピルまたはスルフォン基を理由として選択され、これらにより、アミン部分は、外部から荷重を加えられた場合に数々のねじれ構造を応答する（ｉｎｔｅｒｒｏｇａｔｅ）ことができる。配置がねじれ角の仕様によって決定される限りにおいて、検討される立体配座は、原子または分子団の特定の空間的配置である。これまで入手可能であったエポキシ成分は、類似の構造を有しておらず、それらのエポキシ成分が液状であり、そのために取り扱いが容易になるように最終配合物に粘性を与えることを理由として歴史的に選択されてきた。
【００２５】
ミーゼス歪の測定には、複合薄板の製造および試験が必要である。試験片の繊維配向は、荷重が加わる方向に対して１０°に設定することができる。試料が破断したときの試料本体内の主歪の最大値を決定するために、壊滅的な破壊によって定義される破断歪を、市販の有限要素解析手法を使用して記録し分析することができる。そして、その主歪を、臨界ミーゼス歪を決定するためのミーゼス歪の等式への代入値として使用することができる。
【００２６】
我々の試験およびコンピュータ・シミュレーションから、ミーゼス歪の改善を示した特定の組成物には、以下の組成物が含まれる：（１）ＤＥＮ４３１物質と３３ＤＤＳ物質；（２）ＤＥＮ４３１物質とメタＢＡＰＳ物質；（３）Ｔａｃｔｉｘ１２３物質と３３ＤＤＳ物質；（４）ＤＥＮ４３１物質とＡＰＢ１３３物質；（５）ジグリシジルα，α’−ビス（４−ヒドロキシフェニル）−ｐ−ジイソプロピルベンゼン（ビスＭ）物質とメタＢＡＰＳ物質；（６）１，３ビス（４−アミノフェノキシ）−２，２ジメチルプロパン物質とＴａｃｔｉｘ１２３物質；および（７）１，３ビス（３−アミノフェノキシ）−２，２ジメチルプロパン物質とＴａｃｔｉｘ１２３物質。
【００２７】
ＤＥＮ４３１物質は、ビスフェノールＦ系三官能ノボラックエポキシ樹脂を含む。メタＢＡＰＳ物質は、４，４’ビス（３−アミノフェノキシ）ジフェニルスルフォン物質を含む。Ｔａｃｔｉｘ１２３物質は、ビスフェノールＡ物質のジグリシジルエーテルを含む。３３ＤＤＳ物質は、３，３’ジアミノジフェニルスルフォン物質を含む。ＡＰＢ１３３物質は、１，３ビス（３−アミノフェノキシ）ベンゼン物質を含む。以下の物質はエポキシであることに留意されたい：ＤＥＮ４３１；Ｔａｃｔｉｘ１２３；およびジグリシジルα，α’−ビス（４−ヒドロキシフェニル）−ｐ−ジイソプロピルベンゼン（ビスＭ）。同様に、以下の物質はアミンであることに留意されたい：３３ＤＤＳ；メタＢＡＰＳ；ＡＰＢ１３３；１，３ビス（４−アミノフェノキシ）−２，２ジメチルプロパン；および１，３ビス（３−アミノフェノキシ）−２，２ジメチルプロパン。
【００２８】
加えられた力に対する偏差応答を経るポリマーマトリックスの能力の分子的機序は、ポリマー鎖の特定の体積、すなわちセグメントの協調運動によるものであると理論化される。ポリマー構造の分子運動すなわち分子力学としては、振動による、結合を曲げるコンフォメーション変化が挙げられ、これは独立した過程であると考えられ得る。セグメントの動態の規模は、局所的な分子環境、およびコンフォメーション変化に対する数およびエネルギーの障壁によって決定され得る。局所的な環境は、重合中に形成される架橋によって設けられる規模に限定され得る。
【００２９】
これらの過程のシミュレーションは、コンフォメーション変化の結果として最小値である局所エネルギーの継続的な消失と、それに続く新たな最小値への緩和として、分子レベルで巨視的な負荷が生じることを示している。この状態を表すポテンシャルエネルギー超局面は、システム力学を決定する極大点および鞍点を用いて、位相空間における最小エネルギーの分布としてガラス状物質を表している。歪または変形は示強量であるため、新たな最小エネルギーへの緩和に関与するシステムの部分に比例する。したがって、立体配座の探索を受けることができる分子構造のより多くが、ポリマーが増大した巨視的歪応答を経る能力を強化する。さらに、変形の集中的性質に基づいて、個々の材料の改善能力を定量するために体積測定の議論を使用することも、有効であることがわかった。
【００３０】
実験データおよびコンピュータ・シミュレーションの両方によって、ポリマー配合物は、エネルギー散逸を最大限にするために、二面角の立体配座の探求用に最適化された構造を有する、考えられる骨格の回転配座を、最大限に活用することを目的とすべきであることが示された。要求される特徴としては、交互の固いフェニル環と回転するｓｐ３結合の混成中心、例えばエーテル、メチレン、イソプロピルまたはスルフォン基が挙げられ、これらにより、分子は数々のねじれ構造を応答することができる。一方、結合したｓｐ３中心を含む二官能エポキシ、例えばＴａｃｔｉｘ１７７の使用は、交互の固い構造と自由回転の構造と同様に、まだ実施されていない。フェニル環のパラ置換ではなくメタ置換は、性質上、配座異性体となり得るものの考えられる数を増加させるための１つの手段であるとみなされてきた。
【００３１】
図３は、一連のジグリシジルエポキシのミーゼス歪を示す表を提供する。参考のためにＤＥＮ４３１を表中に記載する。この結果は、鎖に物質を添加することによって、高いミーゼス歪の値が生じ得ることを実証している。例えば、フェニルのミーゼス歪は０．０６８であるが、フェニル−イソプロピル−フェニルのミーゼス歪は０．２３７であり、フェニル−イソプロピル−フェニル−イソプロピル−フェニルのミーゼス歪は０．３８６である。これらの結果は、本発明の理論の有効性を実証するものである。
【００３２】
代表的な従来技術の組成物は、最新技術のシステムのＩＭ−７であり、これは試験によってミーゼス歪が約０．１９であることが示されている。この値は、従来技術の組成物のミーゼス歪の値として特に代表的なものである。複合材料のための最新技術によるエポキシ樹脂配合物は、通常、企業秘密であるが、代表的な一般的配合物は、エポキシに対して約２０〜４０重量％のアミンの割合で混合した、ＭＹ７２１またはテトラグリシジル４，４’−ジアミノジフェニルメタンなどのエポキシと、４ＤＤＳまたは４，４’−ジアミノジフェニルスルフォンとから成る。このような配合物についての典型的なミーゼス歪値は、０．１５〜０．１９の範囲にある。本発明の下で開示された７つの新しい組成物のすべてが、以下に示すように実質的に改善されたミーゼス歪の値を有しており、これは従来技術からは全く予測不可能なものである。
【００３３】
例えば、実験結果から、３３ＤＤＳと混合されたＤＥＮ４３１の組成物は、２８％のアミン含有量（重量％）でミーゼス歪が０．２９５、５２％のアミン含有量（重量％）でミーゼス歪が０．３４５であることが示された。２８％の配合物は、１：１の化学量論比を示す。
【００３４】
実験結果から、ｍＢＡＰＳと混合されたＤＥＮ４３１の組成物は、４１％のアミン含有量（重量％）でミーゼス歪が０．３２２、６５％のアミン含有量（重量％）でミーゼス歪が０．３４２であることが示された。４１％の配合物は、１：１の化学量論比を示す。
【００３５】
実験結果から、３３ＤＤＳと混合されたＴａｃｔｉｘ１２３の組成物は、２７％のアミン含有量（重量％）でミーゼス歪が０．２９４、４３％のアミン含有量（重量％）でミーゼス歪が０．３４５であることが示された。２７％の配合物は、１：１の化学量論比を示す。
【００３６】
実験結果から、ＡＰＢ１３３と混合されたＤＥＮ４３１の組成物は、３２％のアミン含有量（重量％）でミーゼス歪が０．３１３、５６％のアミン含有量（重量％）でミーゼス歪が０．３７であることが示された。３２％の配合物は、１：１の化学量論比を示す。
【００３７】
実験結果から、メタＢＡＰＳと混合されたジグリシジルα，α’−ビス（４−ヒドロキシフェニル）−ｐ−ジイソプロピルベンゼン（ビスＭ）の組成物は、２４％のアミン含有量（重量％）でミーゼス歪が０．４１、３２％のアミン含有量（重量％）でミーゼス歪が０．４２であることが示された。３２％（重量％）の配合物は、１：１の化学量論比を示す。
【００３８】
コンピュータ・シミュレーションから、Ｔａｃｔｉｘ１２３エポキシと混合された１，３ビス（４−アミノフェノキシ）−２，２ジメチルプロパンの組成物であって、３０重量％のアミンと７０重量％のエポキシとの化学量論比が１：１である組成物は、ミーゼス歪が０．３１であることが示された。
【００３９】
コンピュータ・シミュレーションから、Ｔａｃｔｉｘ１２３エポキシと混合された１，３ビス（３−アミノフェノキシ）−２，２ジメチルプロパンの組成物であって、３０重量％のアミンと７０重量％のエポキシとの化学量論比が１：１である組成物は、ミーゼス歪
が０．３２であることが示された。
【００４０】
本発明の別の実施形態において、ミーゼス歪を高めるために、より高い歪荷重およびより低い膨張荷重を有するように設計された組成物が提供される。１つの実施形態において、この組成物は、ミーゼス歪が０．３００以上であり得る。別の実施形態において、この組成物は、ミーゼス歪が０．４００以上であり得る。さらに別の実施形態において、この組成物は、アミンおよびエポキシから成り得る。他の実施形態において、この組成物は、異なるミーゼス歪の値を有し得、異なる材料から成り得る。
【００４１】
本発明のさらに別の実施形態において、高いミーゼス歪を有する組成物を作成する方法が提供される。この方法は、歪荷重を高め、および／または膨張荷重を低めるためにアミンとエポキシとを組み合わせる工程を含み得る。別の実施形態において、この方法は、高い歪荷重、低い膨張荷重および高いミーゼス歪を有する組成物を作成するために、異種のアミンとエポキシとを組み合わせる工程をさらに含み得る。さらに別の実施形態において、作成された組成物のミーゼス歪は０．３００以上であり得る。さらに別の実施形態において、作成された組成物のミーゼス歪は０．４００以上であり得る。他の実施形態では、高いミーゼス歪を提供するためにさまざまな工程を使用することができ、得られるミーゼス歪は異なる値であり得る。
【００４２】
本発明は、高い歪変形、および／または低い膨張荷重を有する複合材料を提供し得、それにより、従来技術の複合材料の１つ以上と比較して、ミーゼス歪の値の予想外の増加および複合材料の予想外に強化された機械特性を提供し得る。機械特性におけるこれらの利点は、従来技術の複合材料の１つ以上と比較して、強度が増し、重量が減少し、および／または１つ以上の特性における他の利点を有する複合材料を提供し得る。
【００４３】
当然のことながら、上記は本発明の例示的な実施形態に関するものであり、以下の請求項に記載される本発明の精神および範囲から逸脱することなく変更を加えることができることが理解されよう。
また、本発明は以下に記載する態様を含む。
（態様１）
ＤＥＮ４３１物質と３３ＤＤＳ物質とを含む組成物であって、該ＤＥＮ４３１物質はビスフェノールＦ系三官能ノボラックエポキシ樹脂を含み、該３３ＤＤＳ物質は３，３’ジアミノジフェニルスルフォンを含む、組成物。
（態様２）
組成物のミーゼス歪が、ほぼ２８％のアミン含有量（重量％）でほぼ０．２９５〜ほぼ５２％のアミン含有量（重量％）でほぼ０．３４５の範囲にあり、前記アミンが前記３３ＤＤＳ物質から成る、態様１に記載の組成物。
（態様３）
ほぼ２８％のアミン含有量（重量％）の組成物が、ほぼ１：１の化学量論比を有する、態様２に記載の組成物。
（態様４）
ＤＥＮ４３１物質をメタＢＡＰＳ物質と一緒に含む組成物であって、該ＤＥＮ４３１物質はビスフェノールＦ系三官能ノボラックエポキシ樹脂を含み、該メタＢＡＰＳ物質は４，４’ビス（３−アミノフェノキシ）ジフェニルスルフォンを含む、組成物。
（態様５）
組成物のミーゼス歪が、ほぼ４１％のアミン含有量（重量％）でほぼ０．３２２〜ほぼ６５％のアミン含有量（重量％）でほぼ０．３４２の範囲にあり、前記アミンが前記メタＢＡＰＳ物質から成る、態様４に記載の組成物。
（態様６）
ほぼ４１％のアミン含有量（重量％）の組成物が、ほぼ１：１の化学量論比を有する、態様５に記載の組成物。
（態様７）
Ｔａｃｔｉｘ１２３物質と３３ＤＤＳ物質とを含む組成物であって、該Ｔａｃｔｉｘ１２３物質はビスフェノールＡのジグリシジルエーテルを含み、該３３ＤＤＳ物質は３，３’ジアミノジフェニルスルフォンを含む、組成物。
（態様８）
組成物のミーゼス歪が、ほぼ２７％のアミン含有量（重量％）でほぼ０．２９４〜ほぼ４３％のアミン含有量（重量％）でほぼ０．３４５の範囲にあり、前記アミンが前記３３ＤＤＳ物質から成る、態様７に記載の組成物。
（態様９）
ほぼ２７％のアミン含有量（重量％）の組成物が、ほぼ１：１の化学量論比を有する、態様８に記載の組成物。
（態様１０）
ＤＥＮ４３１物質をＡＰＢ１３３物質と一緒に含む組成物であって、該ＤＥＮ４３１物質はビスフェノールＦ系三官能ノボラックエポキシ樹脂を含み、該ＡＰＢ１３３物質は１，３ビス（３−アミノフェノキシ）ベンゼンを含む、組成物。
（態様１１）
組成物のミーゼス歪が、ほぼ３２％のアミン含有量（重量％）でほぼ０．３１３〜ほぼ５６％のアミン含有量（重量％）でほぼ０．３７の範囲にあり、前記アミンが前記ＡＰＢ１３３物質から成る、態様１０に記載の組成物。
（態様１２）
ほぼ３２％のアミン含有量（重量％）の組成物が、ほぼ１：１の化学量論比を有する、態様１１に記載の組成物。
（態様１３）
ジグリシジルα，α’−ビス（４−ヒドロキシフェニル）−ｐ−ジイソプロピルベンゼン（ビスＭ）から成る物質をメタＢＡＰＳ物質と一緒に含む組成物であって、該メタＢＡＰＳ物質は４，４’ビス（３−アミノフェノキシ）ジフェニルスルフォンを含む、組成物。
（態様１４）
組成物のミーゼス歪が、ほぼ２４％のアミン含有量（重量％）でほぼ０．４１〜ほぼ３２％のアミン含有量（重量％）でほぼ０．４２の範囲にあり、前記アミンが前記メタＢＡＰＳ物質から成る、態様１３に記載の組成物。
（態様１５）
ほぼ３２％のアミン含有量（重量％）の組成物が、ほぼ１：１の化学量論比を有する、態様１４に記載の組成物。
（態様１６）
１，３ビス（４−アミノフェノキシ）−２，２ジメチルプロパンから成る物質をＴａｃｔｉｘ１２３物質と一緒に含む組成物であって、該Ｔａｃｔｉｘ１２３物質はビスフェノールＡのジグリシジルエーテルを含む、組成物。
（態様１７）
ほぼ１：１の化学量論比の、ほぼ３０重量％の前記１，３ビス（４−アミノフェノキシ）−２，２ジメチルプロパン物質とほぼ７０重量％の前記Ｔａｃｔｉｘ１２３物質との使用が、ほぼ０．３１のミーゼス歪を生じる、態様１６に記載の組成物。
（態様１８）
１，３ビス（３−アミノフェノキシ）−２，２ジメチルプロパンから成る物質をＴａｃｔｉｘ１２３物質と一緒に含む組成物であって、該Ｔａｃｔｉｘ１２３物質はビスフェノールＡのジグリシジルエーテルを含む、組成物。
（態様１９）
ほぼ１：１の化学量論比の、ほぼ３０重量％の前記１，３ビス（３−アミノフェノキシ）−２，２ジメチルプロパン物質とほぼ７０重量％の前記Ｔａｃｔｉｘ１２３物質との使用が、ほぼ０．３２のミーゼス歪を生じる、態様１８に記載の組成物。
（態様２０）
ミーゼス歪を高めるために、より高い歪荷重およびより低い膨張荷重を有するように設計された、組成物。
（態様２１）
ミーゼス歪が０．３００以上である、態様２０に記載の組成物。
（態様２２）
ミーゼス歪が０．４００以上である、態様２０に記載の組成物。
（態様２３）
組成物がアミンおよびエポキシから成る、態様２０に記載の組成物。
（態様２４）
高いミーゼス歪を有する組成物を作成する方法であって、
歪荷重を高め膨張荷重を低めるためにアミンとエポキシとを組み合わせる工程
を含む、方法。
（態様２５）
高い歪荷重、低い膨張荷重および高いミーゼス歪を有する前記組成物を作成するために、異種のアミンとエポキシとを組み合わせる工程をさらに含む、態様２４に記載の方法。
（態様２６）
作成された前記組成物のミーゼス歪が０．３００以上である、態様２４に記載の方法。
（態様２７）
作成された前記組成物のミーゼス歪が０．４００以上である、態様２４に記載の方法。
【図１】
0005498797.tif 000004
【図２】
0005498797.tif 000005
【図３】
0005498797.tif 000006